(57)【要約】【課題】遮水マット内に充填されるベントナイトを最小量とすること。【解決手段】周囲が閉ざされ、かつ間隔調整手段２４ｂにより間隔を制限された一対の透水性布地２４ａの袋体を遮水施工面に敷設し、該袋体内部に、ベントナイト粉粒体と土質材料とを適宜割合で混合した混合物２６を充填して遮水マット１２とし、遮水マット１２が水に浸漬されることで、混合物２６中のベントナイトを水和膨潤させて遮水層を形成するものである。【選択図】      図１
2004197424.tif 000002
【特許請求の範囲】
【請求項１】
周囲が閉ざされ、かつ間隔調整手段により膨張厚みを制限された透水性布地からなる袋体を遮水施工面に敷設し、該袋体内部に、ベントナイト粉粒体と土質材料とを適宜割合で混合した混合物を充填して遮水マットとし、該遮水マットが水に浸漬されることで、前記混合物中のベントナイトを水和膨潤させて遮水層を形成することを特徴とするベントナイトを用いた遮水工法。
【請求項２】
前記混合物中におけるベントナイト粉粒体の重量比率が１０％以上１００％未満であることを特徴とする請求項１に記載のベントナイトを用いた遮水工法。
【請求項３】
前記遮水マット上に、直接又は遮水シートを介して保護マットで被覆することを特徴とする請求項１または２に記載のベントナイトを用いた遮水工法。
【発明の詳細な説明】
【０００１】
【発明の属する技術分野】
本発明は、ベントナイトを用いた遮水工法に関する。
【０００２】
【従来の技術】
廃棄物処分場や、貯水池、調整池、修景池などに遮水層を形成するにあたり、ベントナイト混合土を利用した遮水構造を構築することが提案されている。この工法は、ベントナイト混合土を遮水施工面に敷き均し、転圧締固めすることで、透水係数の小さい遮水性のある層を形成するものである。
【０００３】
ところで、実際の施工にあたっては、ベントナイト混合土の撒き出し厚みや、転圧方法などにより遮水性にばらつきが生じ、特に傾斜面などでは、施工の安定性や、品質の信頼性に乏しいなどの懸念があった。
【０００４】
これに対し、透水性布地からなる袋体を遮水施工面に施工し、該袋体内部にベントナイト粉粒体を充填して遮水マットとする方法が開発されている（特許文献１参照。）。
【０００５】
この工法では、遮水マットの外皮を構成する布地間に設けた間隔調整手段により、水が浸透した状態でのベントナイトの膨潤厚みが拘束、規制されるものであって、施工厚みが均一かつ遮水性も均一となるなどの利点がある。
【０００６】
【特許文献１】
特許第２７３５７０６号明細書
【０００７】
【発明が解決しようとする課題】
しかしながら、この工法に使用される材料であるベントナイト粉粒体は、高価な材料であるうえ、ベントナイトのみを充填しているため、面積あたりの施工コストが高価となっていた。
【０００８】
ところで、本出願人らは、ベントナイトに山砂などの土質材料を所定量混合した場合においても、ベントナイト単体と同様に、十分な水和・膨潤現象を生ずること、および膨潤するための空間を拘束することで透水係数が減少し、遮水層として十分機能することを見いだした。
【０００９】
本発明は、かかる知見に基づきなされたものであり、その目的は、遮水マット内に充填されるベントナイトを最小量とすることが可能となって、施工単価の低減を図ったベントナイトを用いた遮水工法を提供するものである。
【００１０】
【課題を解決するための手段】
前記目的を達成するため、本発明の遮水工法では、周囲が閉ざされ、かつ間隔調整手段により膨張厚みを制限された透水性布地からなる袋状内部に、ベントナイト粉粒体と土質材料とを適宜割合で混合した混合物を充填して遮水マットとし、該遮水マットを遮水施工面に敷設し、該遮水マットが水に浸漬されることで、前記混合物中のベントナイトを水和膨潤させて遮水層を形成することを特徴とするものである。本発明によれば、遮水効果を発現しつつ、ベントナイト量を減ずることができ、これによって敷設面積あたりの単価を大幅に減ずることができる。
【００１１】
また、本発明方法は、前記混合物中におけるベントナイト粉粒体の重量比率が１０％以上１００％未満であることを特徴とする。
【００１２】
さらに本発明方法は、前記遮水マット上に、直接又は遮水シートを介して保護マットで被覆することを特徴する。
【００１３】
【発明の実施の形態】
以下、本発明の好ましい実施の形態につき、添付図面を参照して詳細に説明する。図１は、本発明方法を適用した廃棄物処分場１を示す。この処分場１は、山間の谷間などの斜面を利用して造成されるものであり、その斜面部１ａから底部１ｂにかけて遮水工１０により被覆し、周縁地盤Ｅと処分場１とを液密に区画している。
【００１４】
この遮水工１０における斜面部１ａには、遮水マット１２が一面に敷設され、底部１ｂの縁部に連続させている。遮水マット１２の上縁は、斜面部１ａの近傍における地表部ＧＬに埋設された固定工１４に巻込んで固定され、下縁は、底部１ｂに所定厚みで敷設された同じく遮水目的のベントナイト混合土１６内に埋設され、これにより固定されている。
【００１５】
さらに、遮水マット１２およびベントナイト混合土１６の上面には遮水シート１８および保護マット２０が敷設され、これらは処分場底部１ｂまで延長され、その上面を保護土２２で覆っている。
【００１６】
以上の層構造において、遮水シート１８は、例えばゴム−アスファルトなどからなるシートであり、保護土２０は、山砂などの一般土砂、保護マット２２は例えば不織布などの素材からなるものであり、このうち遮水シート１８の上縁は前記遮水マット１２とともに、固定工１４に巻込んで固定されている。
【００１７】
また、遮水マット１２は、図１の一部に拡大して示すように、周囲を縫製などにより袋状に閉じられたポリエステル樹脂織布などからなる一対の透水性布地２４ａと、所定間隔で両布地２４ａ間を連結した間隔調整糸２４ｂと、両布地２４ａ間の袋状内部に充填されたベントナイト混合物２６とからなっている。
【００１８】
この遮水マット１２の最大厚みは前記間隔調整糸２４ｂの長さに規制され、その長さは要求される遮水性に応じて設計される（通常５〜１０cm）。また一枚あたりの幅は２〜４mであるが、長さ方向に対しては、現地縫合、または面ファスナーなどにより接合されて必要面積分を覆うことができる。
【００１９】
ベントナイト混合物２６は粉体ないしは粒状のベントナイトと、ベントナイトに混合される土質材料とからなっており、後述する所定の混合比で均一に乾式混合した上で袋状内部に充填される。
【００２０】
ベントナイトは前述のごとく遮水材として機能するもので、このものの持つ性質としては自重の５〜１０倍以上水を吸収して膨潤するものであるが、遮水マット１２の表面にしみこんだ水により膨潤し、遮水層を形成する。
【００２１】
前記土質材料は、充填材、増量材あるいは重量増加材として機能するもので、山砂、現地発生土砂、あるいはパーライト、溶融スラグなどのリサイクル材など安価な各種材料を使用することが可能である。また、形状的には細砂ないしは礫まで各種粒径のものを採用できる。
【００２２】
以上のベントナイト混合物２６中におけるベントナイトの重量比率は、ベントナイト量が多いと素材コストが高くなり、また少なすぎるとベントナイトの遮水材としての機能が損われるため、１０％以上１００％未満の範囲とすることが望ましい。
【００２３】
以上の混合比率における透水係数ｋは、
ｋ＝１×１０−７〜１×１０−１０cm／ｓｅｃ程度となり、永久的な遮水構造として利用が可能となる。
【００２４】
【実施例】
現地発生山砂にベントナイトおよび礫を混合し、それらの混合率が土質遮水材としての透水係数におよぼす影響について検討を行った。
【００２５】
１．試料
山砂は細粒分を１０％程度含有する現地発生砂を、礫はコンクリート用砕石（ＪＩＳ２００５）を用いた。ベントナイトは、Ｎａ系ベントナイトである。表−１にこれらの基本物性を示す。
【００２６】
【表１】
2004197424.tif 000003
【００２７】
２．試験要領
１）試験方法
試験方法としては、変水位法、供試体寸法（直径１０cm×高さ１２．５cm）、JGS-T-311に準拠して行った。
２）試験ケース
下式で定義する礫率Ｐｇが４ケース（0,20,40,60％）、ベントナイト率Ｐｂが４ケース（0,5,10,15％）の計１６ケースの混合材料を測定対象とした。
Ｐｇ＝［礫質量］／［全質量（山砂＋礫＋ベントナイト）］
Ｐｂ＝［ベントナイト質量］／［全質量（山砂＋礫＋ベントナイト）］
【００２８】
３．試験結果
透水試験の結果について、砂に対するベントナイト率Ｐｂｓ（＝ベントナイト質量／山砂質量）と透水係数ｋの関係を図２に示す。
【００２９】
この図より、礫を混合したベントナイト混合土の透水係数ｋは、礫率Ｐｇに関わらず砂とベントナイトの配合条件Ｐｂｓに依存する、すなわち、礫率Ｐｇ＝０〜６０％では礫率Ｐｇに関わらず、砂に対するベントナイト率Ｐｂｓに依存することが判明した。
【００３０】
また、この特性図から、ベントナイト率１０％程度から１．Ｅ−０８以下の透水係数を示し、遮水材料として、実用上十分な遮水性能を発現することを確認した。
【００３１】
【発明の効果】
以上の説明により明らかなように、本発明によるベントナイトを用いた遮水工法にあっては、遮水マット内に充填されるベントナイトを最小量とすることにより、施工単価を安価にできる。
【図面の簡単な説明】
【図１】本発明方法を廃棄物処分場に適用した一部を拡大部分を含む断面図である。
【図２】砂に対するベントナイト率と透水係数の関係を示すグラフである。
【符号の説明】
１    廃棄物処分場
１２  遮水マット
１４  遮水シート
１６  保護マット
２４ａ  透水性布地
２４ｂ  間隔調整糸（間隔調整手段）
２６  ベントナイト−土質材料の混合物
【図１】
2004197424.tif 000004
【図２】
2004197424.tif 000005